(57)【要約】    【課題】本発明は、接合品質の向上されたシート接合体を作製することのできるシート接合体作製方法の提供を課題としている。    【解決手段】金属フィルムと樹脂シートとを重ね合わせて積層体を形成させ、前記樹脂シートの背面側から前記積層体にレーザー光を照射することにより前記樹脂シートと金属フィルムとが溶着されて接合されているシート接合体を作製するシート接合体作製方法であって、前記金属フィルムの背面側に５ＭＰａ加圧時の圧縮歪量が０．１μｍ以上２０μｍ以下となる弾性を有する支持材を当接させ、且つ前記樹脂シートを前記金属フィルムに向けて１〜１００ｋｇｆ／ｃｍ2の圧力で加圧している状態で前記レーザー光の照射を実施することを特徴とするシート接合体作製方法を提供する。【選択図】  図１
2010125653.tif 000002
【特許請求の範囲】
【請求項１】
金属フィルムと樹脂シートとを重ね合わせて積層体を形成させ、前記樹脂シートの背面側から前記積層体にレーザー光を照射することにより前記樹脂シートと金属フィルムとが溶着されて接合されているシート接合体を作製するシート接合体作製方法であって、
前記金属フィルムの背面側に５ＭＰａ加圧時の圧縮歪量が０．１μｍ以上２０μｍ以下となる弾性を有する支持材を当接させ、且つ前記樹脂シートを前記金属フィルムに向けて１〜１００ｋｇｆ／ｃｍ2の圧力で加圧している状態で前記レーザー光の照射を実施することを特徴とするシート接合体作製方法。
【請求項２】
前記樹脂シートの形成に用いられている樹脂組成物が、２００℃以上のガラス転移温度を有している請求項１記載のシート接合体作製方法。
【請求項３】
前記樹脂シートの厚みが１０μｍ以上５００μｍ以下である請求項１又は２記載のシート接合体作製方法。
【請求項４】
熱硬化性ポリイミドか、又は熱可塑性ポリイミドかのいずれかが用いられている樹脂組成物によって前記樹脂シートが形成されている請求項１乃至３のいずれか１項に記載のシート接合体作製方法。
【請求項５】
前記金属フィルムがステンレスフィルムである請求項１乃至４のいずれか１項に記載のシート接合体作製方法。
【請求項６】
前記金属フィルムの厚みが５μｍ以上５００μｍ以下である請求項１乃至５のいずれか１項に記載のシート接合体の作製方法。
【請求項７】
前記樹脂シートの背面側に透明なガラス製の部材を押し当てて前記加圧を実施する請求項１乃至６のいずれか１項に記載のシート接合体作製方法。
【請求項８】
前記樹脂シートの背面側に加圧状態の気体を接触させて前記加圧を実施する請求項１乃至６のいずれか１項に記載のシート接合体作製方法。
【発明の詳細な説明】
【技術分野】
【０００１】
本発明は、金属フィルムと樹脂シートとを重ね合わせて積層体を形成させ、前記樹脂シートの背面側から前記積層体にレーザー光を照射することにより前記樹脂シートと金属フィルムとが溶着されて接合されているシート接合体を作製するシート接合体作製方法に関する。
【背景技術】
【０００２】
従来、袋などを形成させるのに際して、一枚の長方形の樹脂シートを半折して縁部を揃えて重ね合わせ、一旦、シート状部材どうしが積層された積層体を形成させて、この積層体の周縁部を、袋の開口をなす部分を除いて合掌状にヒートシールしてシート接合体を形成させることが行われている。
また、ラミネートフィルムを作製するのに際して、複数枚の樹脂シート、あるいは、金属フィルムと樹脂シートとを積重して積層体を形成させて熱ラミネーションによる接合を実施してシート接合体を形成させることが行われている。
【０００３】
このようなシート接合体を作製する方法において、シート状部材どうしを溶着によって接合する方法は、接着剤を用いる方法などに比べて有機溶剤等の使用を抑制することができ、作業環境をクリーンなものとさせ得るなど有利な点を多く有することから従来広く用いられている。
この溶着によるシート接合体の作製方法においては、シート状部材どうしが二層に重なり合わされている積層体を形成させ、しかも、少なくとも一層を樹脂シートとして積層体を形成させ、この積層体に樹脂シートの背面側からレーザー光を照射して、シート状部材どうしが接する界面部を溶融させて接合する方法などが知られている（例えば、特許文献１）。
【０００４】
このレーザー光を用いる方法は、シート状部材全体を加熱した状態で圧接させて溶着する方法に比べて界面近傍を効率よく加熱できることから、溶着箇所におけるシート状部材の歪みや、厚みの減少などを抑制することができる。
一方で、レーザー光を用いる方法は、一つの溶着箇所と別の溶着箇所とで接合強度の差異を生じやすく、作製されるシート接合体の接合品質を向上させることが困難であるという問題を有している。
【０００５】
【特許文献１】特開２００６−１２１７９５号公報
【発明の開示】
【発明が解決しようとする課題】
【０００６】
本発明は、接合品質の向上されたシート接合体を作製することのできるシート接合体作製方法の提供を課題としている。
【課題を解決するための手段】
【０００７】
本発明者らは、金属フィルムと樹脂シートとを重ね合わせて積層体を形成させ、前記樹脂シートの背面側から前記積層体にレーザー光を照射することにより前記樹脂シートと金属フィルムとが溶着されて接合されているシート接合体を作製するシート接合体作製方法においては、前記樹脂シートと、前記金属フィルムとの溶着時における接触状態が接合品質に大きく影響を与え、この接触状態を所定の状態とすることで接合品質の向上されたシート接合体を形成しうることを見出して本発明を完成させるに至った。
【０００８】
すなわち、本発明は、前記課題を解決すべく、金属フィルムと樹脂シートとを重ね合わせて積層体を形成させ、前記樹脂シートの背面側から前記積層体にレーザー光を照射することにより前記樹脂シートと金属フィルムとが溶着されて接合されているシート接合体を作製するシート接合体作製方法であって、前記金属フィルムの背面側に５ＭＰａ加圧時の圧縮歪量が０．１μｍ以上２０μｍ以下となる弾性を有する支持材を当接させ、且つ前記樹脂シートを前記金属フィルムに向けて１〜１００ｋｇｆ／ｃｍ2の圧力で加圧している状態で前記レーザー光の照射を実施することを特徴とするシート接合体作製方法を提供する。
【発明の効果】
【０００９】
本発明によれば、樹脂シートと、該樹脂シートと溶着される金属フィルムとが、レーザー光照射時において好適な接触状態とされることから均質な溶着状態が形成され、シート接合体の接合品質を向上させ得る。
【発明を実施するための最良の形態】
【００１０】
以下に、本発明の好ましい実施の形態について、図を参照しつつ説明する。
図１は、本実施形態に係るシート接合体作製方法を示す側面図である。
この図１にも示されているように、本実施形態においては、２枚のシート状部材１ａ、１ｂが水平方向に広がった状態で互いに重なり合う積層構造を有する積層体１を平板状の支持材２の上に形成させて、前記積層体１の上方に設けたレーザー照射装置４からレーザー光４ａを照射して２枚のシート状部材１ａ、１ｂの界面部を加熱して溶着を実施する。
【００１１】
より具体的には、天面が平坦且つ水平となっている土台Ｇの上に、平板状の支持材２を配し、該支持材２の上に、２枚のシート状部材１ａ、１ｂを互いに重なり合わせて載置し、さらにその上に押さえ部材３をセットして、前記レーザー照射装置４からレーザー光４ａを照射してシート接合体を作製する。
【００１２】
なお、後述するように前記積層体１を構成する２枚のシート状部材１ａ、１ｂの内、上側のシート状部材１ａ（以下「第一シート状部材１ａ」ともいう）には樹脂シートが用いられるが、この第一シート状部材１ａとともに積層体１を形成する他のシート状部材１ｂ（以下「第二シート状部材１ｂ」ともいう）には、金属フィルムが用いられる。
【００１３】
前記支持材２は、シート接合体の接合品質を従来のシート接合体に比べて向上させる点において所定の弾性を有していることが重要であり、５ＭＰａ加圧時の圧縮歪量が０．１μｍ以上２０μｍ以下となる弾性を有していることが重要である。
そして、前記支持材２は、５ＭＰａ加圧時の圧縮歪量が０．５μｍ以上１０μｍ以下となる弾性を有していることがより好ましく、５ＭＰａ加圧時の圧縮歪量が０．７μｍ以上５μｍ以下となる弾性を有していることがさらに好ましい。
【００１４】
本実施形態において上記のような弾性を有している支持材２が用いられるのは、５ＭＰａ加圧時の圧縮歪量が０．１μｍ未満となる支持材を用いた場合、支持材の剛性が高すぎて、第一シート状部材１ａと第二シート状部材１ｂとの界面における接触状態にバラツキを生じさせやすく、特に、溶着させる領域の面積が広い場合に接合品質を低下させやすくなるおそれがあるためである。
また、支持材２の好適な圧縮歪量の上限値が２０μｍとされているのは、５ＭＰａ加圧時の圧縮歪量が２０μｍを超える支持材を用いた場合、溶着時における熱膨張等といった第一シート状部材１ａと第二シート状部材１ｂとの積層方向（厚み方向）に作用する応力に対して支持材が容易に変形してシート接合体に十分な接合強度が付与されないおそれを有するためである。
【００１５】
この第二シート状部材１ｂを下方から支持する場合の支持材としては、その材質が特に限定されるものではないが、第二シート状部材１ｂには金属フィルムが用いられていることから、レーザー光４ａによって第一シート状部材１ａと第二シート状部材１ｂとの界面部に発生した熱が、この金属フィルム（第二シート状部材１ｂ）の背面側に伝達されやすく、通常、該金属フィルムに裏面側で接する支持材には高い耐熱性が求められる。
したがって、鋼、ステンレスなどの金属材料や、ガラスなどの無機材料、あるいは、融点が２００℃以上のゴム組成物や樹脂組成物によって支持材が形成されていることが好ましい。
前記ゴム組成物としては、高いクッション性を有するシリコーンゴム組成物などが挙げられる。
【００１６】
なお、支持材２の弾性（圧縮歪量）については、ＳＡＩＣＡＳ（表面界面物性解析装置、ダイプラウインテス社製）を用いた押し込み試験によって求めることができ、具体的には、先端面積が０．５ｍｍφの圧子を試料（支持材）に０．５μｍ／ｓの速度で押し込み、圧力が５ＭＰａとなった時の変形量を読み取って、該変形量を圧縮歪量として測定することができる。
【００１７】
前記押さえ部材３は、第一シート状部材１ａを第二シート状部材１ｂに向けて加圧すべく第一シート状部材１ａの背面に接触させるための部材であり、本実施形態においては、図１に示すように、平板状の部材が用いられている。
また、前記押さえ部材３には、照射されたレーザー光４ａを透過させて積層体１に到達させるべく、積層体１の加圧に耐え得る十分な強度を有するとともにレーザー光４ａの透過性能に優れたものが好適に用いられ、例えば、透明なガラス板のようなものが好適に用いられ得る。
なお、種々のレーザー光に対する透過性に優れ、高い強度を有している点においては、押さえ部材３として、円筒又は円柱状のガラスや、球状のガラスを用いる場合も同様である。
また、このようなガラス製の押さえ部材３を用いることなく、加圧気体によって第一シート状部材１ａの上面（背面）を加圧する場合には、レーザー照射装置４から第一シート状部材１ａに到達するレーザー光４ａのエネルギー低下をよりいっそう抑制させ得る点において好適であるといえる。
【００１８】
前記第一シート状部材１ａは、背面側から入射されたレーザー光４ａを、第二シート状部材１ｂとの界面側に透過させ、しかも、この界面部においてレーザー光が熱エネルギーへと変換された際に生じる熱によって第二シート状部材１ｂに溶着されるべく、樹脂シートが用いられる。
【００１９】
この第一シート状部材１ａに用いる樹脂シートとしては、熱可塑性樹脂組成物が用いられてなるフィルムなどが挙げられ、この熱可塑性樹脂フィルムとしては、例えば、ポリプロピレンフィルム、ポリエチレンナフタレートフィルム、ポリエチレンテレフタレートフィルム、ポリビニルアルコールフィルム、ポリエチレンフィルム、ノルボルネン樹脂フィルム、ポリカーボネートフィルム、ポリスチレンフィルム、トリアセテルセルロースフィルム、ポリメタクリル酸メチルフィルム、熱可塑性ポリウレタンフィルム、熱可塑性ポリイミドフィルム、ポリエーテルイミドフィルム、ポリアミドイミドフィルム、液晶ポリマーフィルムなどが挙げられる。
【００２０】
また、第一シート状部材１ａに用いる樹脂シートとしては、熱硬化性樹脂組成物が用いられてなるフィルムを用いることもでき、この熱硬化性樹脂フィルムとしては、例えば、熱硬化性ウレタン樹脂フィルム、熱硬化性ポリイミド樹脂フィルムなどが挙げられる。
【００２１】
この第一シート状部材１ａを構成する樹脂フィルムとしては、その厚みが、０．０１〜０．５０ｍｍのいずれかであることが好ましい。
より好ましくは、０．０２〜０．２５ｍｍ厚みの樹脂フィルムを用いることが望ましく、０．０２〜０．１０ｍｍ厚みの樹脂フィルムを用いることがさらに望ましい。
【００２２】
第一シート状部材１ａを構成する樹脂フィルムが、上記のような厚みであることが好ましいのは、０．０１ｍｍ未満の厚みの樹脂フィルムではレーザー光の照射によって発生させる熱の影響が第二シート状部材１ｂとの界面側のみならず、押さえ部材３などによって圧力を受けている背面側にまで達してしまい、背面側の表面状態に影響を及ぼす可能性を有するためである。
また、第一シート状部材１ａを構成する樹脂フィルムが、上記のような厚みであることが好ましいのは、０．５０ｍｍよりも厚い樹脂フィルムは、一般的に剛性が高いことから厚みのバラツキなどが生じていた場合に、第二シート状部材１ｂとの界面に、背面側からの加圧作用を反映させることが難しくなって接合品質を低下させるおそれを有するためである。
【００２３】
前記第二シート状部材１ｂには、銅、アルミニウム、ステンレスなどの金属が用いられてなる金属フィルムが用いられている。
これら金属フィルムの内、特に、ステンレスフィルムにおいては、他の銅フィルムやアルミニウムフィルムなどに比べてコシが強いことから、樹脂シートとの界面における接触状態にバラツキを生じさせやすく、本発明の効果がより顕著に発揮されうる。
しかも、ステンレスフィルムは、銅フィルムやアルミニウムフィルムなどに比べて熱拡散性が低く、レーザー光の照射による熱エネルギーが樹脂シートの溶着に有効に活用されうる点においても優れている。
【００２４】
第二シート状部材１ｂには、通常、その厚みが、５μｍ〜５００μｍの金属フィルムが用いられ得る。
なかでも、１０μｍ〜２００μｍのいずれかの厚みの金属フィルムが好ましく、２０μｍ〜１００μｍの厚みの金属フィルムがさらに好ましい。
本実施形態において第二シート状部材１ｂに上記のような厚みの範囲の金属フィルムが用いられるのは、金属フィルムの厚みが５μｍ未満では金属フィルムの熱容量が小さくなりすぎて、樹脂シート（第一シート状部材１ａ）との溶着前に金属フィルム自体が熱変形を起こしてしまうおそれがあるためである。
また、本実施形態において第二シート状部材１ｂに上記のような厚みの範囲の金属フィルムが用いられるのは、金属フィルムの厚みが５００μｍを超えると、金属フィルムを通じての熱の拡散が生じやすく、レーザー光４ａが照射された箇所において樹脂シート（第一シート状部材１ａ）の温度を十分上昇させることができず、十分な溶着が行われないおそれを有するためである。
【００２５】
本実施形態においては、このように第二シート状部材１ｂが金属フィルムであることから、例えば、２００℃以上の高いガラス転移温度を有している樹脂組成物が用いられてなる樹脂シートを第一シート状部材１ａとして用いることで耐熱性に優れたシート接合体を形成させることができる。
例えば、熱硬化性ポリイミド又は熱可塑性ポリイミドかのいずれかが用いられている樹脂組成物によって形成された樹脂シートとステンレスフィルムなどとが接合されたシート接合体は、耐熱性のみならず機械的強度などにおいても優れており、しかも、このポリイミドシートと金属フィルムとが高い接合品質で接合されることから、信頼性の高いシート接合体を得ることができる。
なお、樹脂シートに用いられる樹脂組成物のガラス転移温度は、１０℃／ｍｉｎ程度の昇温速度による示差走査熱量測定（ＤＳＣ）によって得られたチャートを用いて、接線法などによって求めることができる。
【００２６】
第一シート状部材１ａと第二シート状部材１ｂとの溶着に用いられる前記レーザー照射装置４は、レーザー光４ａの照射形式等に特に限定されるものではなく、例えば、スポットビーム、ラインビーム、あるいは、集光レーザーなど、種々の照射形式のものを用いることができる。
また、レーザー光を集光させる手段も、特に限定されず、シリンドリカルレンズや回折光学素子（ＤＯＥ）レンズを用いる従来公知の手段を採用することができる。
【００２７】
また、照射されるレーザー光４ａについても特に限定されるものではなく、半導体レーザー、ＹＡＧレーザー、ファイバーレーザーなど種々の発振手段によって得られるものを採用することができ、なかでも、安価で且つ面内均一なレーザー光が容易に得られる点においては、半導体レーザーやファイバーレーザーが好適である。
【００２８】
また、その発振方法も限定されるものではなく、連続的にレーザー光が照射される、いわゆる、ＣＷレーザー（Ｃｏｎｔｉｎｕｏｕｓ  Ｗａｖｅ  Ｌａｓｅｒ）と呼ばれるものや、フェムト秒レーザーやピコ秒レーザーなどのパルスレーザーを採用することができる。
【００２９】
このレーザー光４ａは、第一シート状部材１ａ（樹脂シート）に対してある程度以上の透過性を示すものが好ましく、例えば、可視光域または赤外線域にピーク波長を有するものが好適に用いられ得る。
また、第一シート状部材１ａとして用いる樹脂シートを透過する光透過率が３０％以上となる波長のレーザー光を照射可能なレーザー照射装置を用いることが好ましく、５０％以上の光透過率となる波長のレーザー光を照射可能なレーザー照射装置を用いることがより好ましく、７０％以上の光透過率となるレーザー照射装置を用いることが特に好ましい。
【００３０】
ただし、フェムト秒レーザーやピコ秒レーザーによるプロセスのような多光子吸収過程を経由するプロセスにおいてはその限りではなく、レーザー光の波長に対する基材の透過率及び吸収率に関係なく、レーザーの焦点位置や投入エネルギーを最適化することにより、接合を達成する事が可能である。
そして、両シート状部材１ａ、１ｂの分解等を避け、溶着を促す目的で、瞬間的に高いエネルギーを投入するパルスレーザーよりも連続波のＣＷレーザーの方が好適に用いられ得る。
また、レーザー照射装置４の出力などについては、積層体１の界面部における光吸収性やシート状部材１ａ、１ｂの材質、厚み等によって適宜選択すればよい。
【００３１】
前記第一シート状部材１ａと第二シート状部材１ｂとの界面部に、前記レーザー光４ａの波長に対して光吸収性を示す光吸収剤を配して光／熱変換効率の向上を図ることも可能である。
本実施形態においては、カーボンブラック、ポルフィリン系有機顔料、無機顔料、染料など、従来公知の光吸収剤を用いることができる。
【００３２】
この光吸収剤を第一シート状部材１ａと第二シート状部材１ｂとの界面部に配する方法としては、少なくとも一方のシート状部材の表面にディスペンサー、インクジェット、スクリーン印刷、スプレー、スタンパーなどの一般的な塗布手段によって光吸収剤を塗布すればよく、光吸収剤の塗布は、光吸収剤のみを塗布しても良く、光吸収剤を適当なバインダー樹脂に分散させた塗工液を作製して該塗工液を塗布するようにしてもよい。
【００３３】
次いで、シート接合体作製方法についてその一例を説明する。
前記土台Ｇ上に、前記支持材２を配し、第二シート状部材１ｂと第一シート状部材１ａとを順に重ね合わせ、支持材２の上に二枚のシート状部材による積層体を形成させる。
このとき、予め、第一シート状部材１ａと第二シート状部材１ｂとのいずれかに光吸収剤を塗布しておいて、この塗布面が内側となるように積層体を形成させる。
そして、この第一シート状部材１ａと第二シート状部材１ｂとが積層された積層体１の上に、さらに、押さえ部材３を載置して、該押さえ部材で積層体１を加圧する。
【００３４】
この押さえ部材３による加圧は、押さえ部材３に荷重Ｆを負荷することで実施することができ、前記荷重Ｆによって第一シート状部材１ａに背圧を加え、第一シート状部材１ａを第二シート状部材１ｂに向けて加圧する方法を採用することができる。
このとき、接合品質に優れたシート接合体を作製するためには、第一シート状部材１ａに１ｋｇｆ／ｃｍ2〜１００ｋｇｆ／ｃｍ2のいずれかの圧力が発生するように前記荷重Ｆの調整を行う必要がある。
第一シート状部材１ａに加える圧力が上記のような範囲とされるのは、下限値未満の場合には、第一シート状部材１ａと第二シート状部材１ｂとの密着性が不足して、溶着後の接合強度が不足するおそれがあり、上限値を超える場合には第一シート状部材１ａと第二シート状部材１ｂとのいずれかを変形させてしまうおそれを有するためである。
【００３５】
このような点において、このときの第一シート状部材１ａに発生させる圧力は、２ｋｇｆ／ｃｍ2〜５０ｋｇｆ／ｃｍ2のいずれかの圧力とされることがさらに好ましく、３ｋｇｆ／ｃｍ2〜１０ｋｇｆ／ｃｍ2のいずれかの圧力とされることが最も好ましい。
【００３６】
そして、このような加圧状態にある積層体１に向けてレーザー照射装置４からレーザー光４ａを照射する。
このとき押さえ部材３にガラス板などを用いることによって、照射したレーザー光４ａを、そのエネルギーを押さえ部材３に殆ど吸収させることなく積層体１の上面（第一シート状部材１ａの背面）に到達させることができる。
そして、第一シート状部材１ａの背面側から、第二シート状部材１ｂとの界面側へと第一シート状部材１ａを通過したレーザー光４ａは、この界面部に配された光吸収剤にその光が吸収され、熱エネルギーに変換される。
このときの発熱によって、第一シート状部材１ａの内面側が溶融して、溶融樹脂が第一シート状部材１ａと第二シート状部材１ｂとの界面に充満され第一シート状部材１ａと第二シート状部材１ｂとが溶着されることとなる。
そして、このレーザー光４ａのスポット位置を、走査させるなどしてレーザー光４ａが照射される領域を広げ、第一シート状部材１ａと第二シート状部材１ｂとの間に広範囲な溶着箇所を形成させる。
しかも、第二シート状部材１ｂが、所定の弾性を有する支持材２によって背面側から支持されており、第一シート状部材１ａが所定の圧力で加圧されていることから、この溶着コンディションが溶着領域全般において略均質な状態となる。
また、別の箇所において溶着を実施した場合にも、先の溶着箇所と同等の溶着状態で第一シート状部材１ａと第二シート状部材１ｂとを接合させることができる。
すなわち、接合品質に優れたシート接合体が形成されることとなる。
【００３７】
なお、本実施形態においては、二枚のシート状部材をバッチ式に溶着してシート接合体を作製する作製方法を例示しているが、例えば、図２に示すようなロールトゥロール式の連続的なシート接合体作製方法を実施することもできる。
【００３８】
図２は、シート接合体作製方法を示す側面図であり、図１と同様に機能する構成については、同じ符号が付されている。
この図２に例示のシート接合体の製造方法では、第一シート状部材１ａが長尺帯状でロール状に巻回されたものがシート接合体の作製に供される。
また、同様に第二シート状部材１ｂも長尺帯状のものがロール巻きされた状態でシート接合体の作製に供される。
また、このシート接合体作製方法においては、前記支持材２として、例えば、無端状のシリコーンゴム平ベルトなどが用いられ、該支持材２は、図１における土台Ｇに相当するテーブル６の上面に摺接されるようにローラ７に巻きかけられて用いられる。
また、図２に例示のシート接合体の製造方法では、中空円筒状のガラス製押さえ部材３が用いられ、該押さえ部材３は、前記シリコーンゴム平ベルトの移動方向にあわせて外周面を移動させ得るように回転自在な状態で前記テーブル６の上方に配されている。
そして、図２に例示のシート接合体の製造方法では、円筒状の押さえ部材３の中空領域に配されているレーザー照射装置４からシリコーンゴム平ベルト側に向けてレーザー光４ａを照射し、この押さえ部材３とシリコーンゴム平ベルトとの間を通過する第一シート状部材１ａと第二シート状部材１ｂとの溶着を実施する。
【００３９】
より詳しくは、この図２に示す連続的なシート接合体作製方法においては、前記支持材２（シリコーンゴム平ベルト）と押さえ部材３とが対向している箇所に第一シート状部材１ａのロールと第二シート状部材１ｂのロールからそれぞれシート状部材を送り出し、しかも、第二シート状部材１ｂの上に第一シート状部材１ａが積層された積層体を形成させた状態で押さえ部材３と支持材２との間に供給する。
そして、この押さえ部材３を、第二シート状部材１ｂと第一シート状部材１ａとの積層体の上面に当接させつつ、積層体の送り出される方向にしたがって回転させるとともに、前記支持材２を積層体の下面に当接させつつ積層体の送り出される方向に移動させる。
このとき押さえ部材３に下向き荷重を加えることによって、第一シート状部材１ａを第二シート状部材１ｂ側に加圧しつつレーザー光４ａを照射して溶着を実施させ、得られたシート接合体５をロール状に巻き取ることによって連続的な生産を実施する。
【００４０】
なお、上記に示した図１、図２では、二枚のシート状部材を用いる場合を例示しているが、一部が金属フィルムで形成され、他部が樹脂シートで形成されている一枚のシート状部材を、例えば半折して樹脂シートと金属フィルムとを重ね合わせたり、一端部側が金属フィルムで形成され、他端部側が樹脂シートで形成されている帯状のシート状部材を筒状に丸めて、端部どうしを重ね合せたりして、この重ね合せ部分を溶着してシート接合体を作製する場合も本発明の意図する範囲である。
【００４１】
また、本実施形態においては、熱可塑性樹脂フィルムなどのフィルム状の樹脂シートを用いる場合を主として例示しているが、不織布状や織布状などの樹脂シートによってシート接合体を作製する場合も本発明の意図する範囲である。
【００４２】
また、ここでは詳述しないが、本発明の効果が著しく損なわれない範囲においては、シート接合体の作製方法において従来公知の事柄を本発明にも採用することができる。
【実施例】
【００４３】
次に実施例を挙げて本発明をさらに詳しく説明するが、本発明はこれらに限定されるものではない。
【００４４】
（実施例１）
支持材（１ｍｍ厚みのガラス板、５ＭＰａ加圧時の圧縮歪量が１．２μｍ）の上に、金属フィルム（２５μｍ厚みのＳＵＳ３０４フィルム、大きさ１０ｍｍ×５０ｍｍ）と樹脂シート（３５μｍ厚みのポリイミドフィルム、大きさ１０ｍｍ×５０ｍｍ）とを順に積層し、上面側からガラス板で１５ｋｇｆ／ｃｍ2の圧力で加圧を行い、この加圧に用いているガラス板を通してレーザー光（波長９４０ｎｍ、出力３０Ｗ、スポット径２ｍｍφ）を照射し、ビームスポットを３０ｍｍ／ｓの速度で走査させて線状の溶着を実施した。
得られたシート接合体は、３０Ｎ／ｃｍ2以上の接合強度（せん断強度）を有していた。
また、溶着がされている線状の区間は、均質な溶着が行われていることが目視にて確認できた。
【００４５】
（実施例２）
支持材を５ＭＰａ加圧時の圧縮歪量が１１．３μｍのアラミド系不織布（２８０μｍ厚み）に代えた以外は、実施例１と同様にシート接合体を作製した。
得られたシート接合体は、３０Ｎ／ｃｍ2以上の接合強度（せん断強度）を有していた。
また、溶着がされている線状の区間は、均質な溶着が行われていることが目視にて確認できた。
【００４６】
（比較例１）
支持材を５ＭＰａ加圧時の圧縮歪量が２０．４μｍのアラミド系不織布（３００μｍ厚み）に代えた以外は、実施例１と同様にシート接合体の作製を試みた。
しかし、レーザー光による発熱で生じた応力に支持材が対抗出来ずに変形を生じてしまった結果、樹脂シートと金属フィルムとの溶着がなされずシート接合体を得ることができなかった。
【００４７】
（比較例２）
支持材を５ＭＰａ加圧時の圧縮歪量が３５６．０μｍのシリコーンゴムシート（１ｍｍ厚み）に代えた以外は、実施例１と同様にシート接合体の作製を試みた。
しかし、レーザー光による発熱で生じた応力に支持材が対抗出来ずに変形を生じてしまった結果、樹脂シートと金属フィルムとの溶着がなされずシート接合体を得ることができなかった。
【００４８】
以上のようなことからも、本発明によれば接合品質に優れたシート接合体を作製しうることがわかる。
【図面の簡単な説明】
【００４９】
【図１】本実施形態のシート接合体の作製方法を示す側面図。
【図２】他実施形態のシート接合体の作製方法を示す側面図。
【符号の説明】
【００５０】
１：積層体（積層構造）、１ａ：第一シート状部材（樹脂シート）、１ｂ：第二シート状部材（金属フィルム）、２：支持材、３：押さえ部材、４：レーザー照射装置、４ａ：レーザー光、５：シート接合体、Ｇ：土台
【図１】
2010125653.tif 000003
【図２】
2010125653.tif 000004